(57)【要約】【課題】使用時に装着感を損なうことがなく、かつ、使用者の皮膚等に異常を発生させる可能性が低い家庭用永久磁石磁気治療器を提供する。【解決手段】絆創膏２００により使用者の皮膚Ｈ表面に貼り付けて用いる家庭用永久磁石磁気治療器１００であって、円盤状の永久磁石部１０と、永久磁石部１０の外側に形成され、金、白金、ロジウム又はパラジウムを主成分とする保護コーティング層２０とを備え、永久磁石部１０は、厚さが０．３ｍｍ〜０．９ｍｍのネオジム−鉄−ホウ素系合金焼結磁石からなることを特徴とする。【選択図】図１
2011004786.tif 000002
【特許請求の範囲】
【請求項１】
貼り付け部材により使用者の皮膚表面に貼り付けて用いる家庭用永久磁石磁気治療器であって、
円盤状の永久磁石部と、
前記永久磁石部の外側に形成され、金、白金、ロジウム又はパラジウムを主成分とする保護コーティング層とを備え、
前記永久磁石部は、厚さが０．３ｍｍ〜０．９ｍｍのネオジム−鉄−ホウ素系合金焼結磁石からなることを特徴とする家庭用永久磁石磁気治療器。
【請求項２】
請求項１に記載の家庭用永久磁石磁気治療器において、
前記永久磁石部の角部には、面取り加工、丸め加工又はその両方が施されていることを特徴とする家庭用永久磁石磁気治療器。
【請求項３】
請求項２に記載の家庭用永久磁石磁気治療器において、
前記丸め加工は、バレル研磨によって行われることを特徴とする家庭用永久磁石磁気治療器。
【請求項４】
請求項１〜３のいずれかに記載の家庭用永久磁石磁気治療器において、
前記永久磁石部と前記保護コーティング層との間に形成され、ニッケル、パラジウム又はニッケル−パラジウム合金からなる下地めっき層をさらに備えることを特徴とする家庭用永久磁石磁気治療器。
【請求項５】
請求項１〜４のいずれかに記載の家庭用永久磁石磁気治療器において、
前記保護コーティング層の厚さは、０．１μｍ〜３μｍであることを特徴とする家庭用永久磁石磁気治療器。
【請求項６】
請求項１〜５のいずれかに記載の家庭用永久磁石磁気治療器において、
前記保護コーティング層は、ゲルマニウム、ラジウム又はトルマリンを含有することを特徴とする家庭用永久磁石磁気治療器。
【請求項７】
請求項６に記載の家庭用永久磁石磁気治療器において、
前記保護コーティング層は、ゲルマニウム微粒子、ラジウム微粒子又はトルマリン微粒子を、金、白金、ロジウム又はパラジウムを主成分とするめっきに含有させた複合めっきからなることを特徴とする家庭用永久磁石磁気治療器。
【請求項８】
請求項６に記載の家庭用永久磁石磁気治療器において、
前記保護コーティング層は、金、白金、ロジウム又はパラジウムと、ゲルマニウムとを主成分とする合金からなる合金めっきからなることを特徴とする家庭用永久磁石磁気治療器。
【請求項９】
請求項１〜８のいずれかに記載の家庭用永久磁石磁気治療器において、
皮膚接触面側以外の面側に形成され、軟磁性金属材料からなる磁気シールド層をさらに備えることを特徴とする家庭用永久磁石磁気治療器。
【請求項１０】
請求項９に記載の家庭用永久磁石磁気治療器において、
前記磁気シールド層は、前記永久磁石部と前記保護コーティング層との間に形成されていることを特徴とする家庭用永久磁石磁気治療器。
【請求項１１】
請求項９に記載の家庭用永久磁石磁気治療器において、
前記磁気シールド層は、前記保護コーティング層の外側に形成され、
金、白金、ロジウム又はパラジウムを主成分とする第２保護コーティング層が、前記磁気シールド層の外側に形成されていることを特徴とする家庭用永久磁石磁気治療器。
【請求項１２】
請求項１１に記載の家庭用永久磁石磁気治療器において、
前記保護コーティング層の色と、前記第２保護コーティング層の色とが異なることを特徴とする家庭用永久磁石磁気治療器。
【請求項１３】
請求項１〜１２のいずれかに記載の家庭用永久磁石磁気治療器において、
前記永久磁石部は、前記皮膚接触面側に凹部を有することを特徴とする家庭用永久磁石磁気治療器。
【請求項１４】
請求項１〜１３のいずれかに記載の家庭用永久磁石磁気治療器において、
前記永久磁石部は、前記皮膚接触面側から他方の面側に向かって貫通する貫通孔を有することを特徴とする家庭用永久磁石磁気治療器。
【請求項１５】
請求項１〜１４のいずれかに記載の家庭用永久磁石磁気治療器において、
前記家庭用永久磁石磁気治療器の表面には、含侵による封孔処理が施されていることを特徴とする家庭用永久磁石磁気治療器。
【発明の詳細な説明】
【技術分野】
【０００１】
本発明は、家庭用永久磁石磁気治療器に関する。
【背景技術】
【０００２】
従来、磁気治療効果を目的として、絆創膏、パッチ、シール等（以下、貼り付け部材と記載。）により使用者の皮膚表面に貼り付けて用いる家庭用永久磁石磁気治療器が広く知られている（例えば、特許文献１参照。）。
【０００３】
図７は、従来の家庭用永久磁石磁気治療器９００を説明するために示す断面図である。なお、図７中において符号Ｈで示すのは使用者の皮膚であり、他の図においても同様とする。
従来の家庭用永久磁石磁気治療器９００は、絆創膏９１０により使用者の皮膚Ｈ表面に貼り付けて用いる円盤状の家庭用永久磁石磁気治療器であり、厚さ２．５ｍｍ、直径５ｍｍのフェライト磁石からなる。なお、図７中において、符号９１２は絆創膏９１０の基材を示し、符号９１４は上部剥離紙を示す。
【先行技術文献】
【特許文献】
【０００４】
【特許文献１】特開２００５−２９６４５５号公報
【発明の概要】
【発明が解決しようとする課題】
【０００５】
しかしながら、従来の家庭用永久磁石磁気治療器９００においては、家庭用永久磁石磁気治療器９００が磁力の弱いフェライト磁石からなるため、家庭用永久磁石磁気治療器として必要な磁力を確保するためにある程度の厚さが必要となり、その結果、使用時に装着感が損なわれるという問題がある。
また、従来の家庭用永久磁石磁気治療器９００においては、使用者に皮膚等の異常（例えば、金属アレルギー等）を発生させる可能性が高い金属成分が含まれているフェライト磁石が、使用者の皮膚表面に直接接触することとなるため、使用者の皮膚等に異常を発生させる可能性が高いという問題がある。
【０００６】
そこで、本発明は、上記の各問題を解決するためになされたもので、使用時に装着感を損なうことがなく、かつ、使用者の皮膚等に異常を発生させる可能性が低い家庭用永久磁石磁気治療器を提供することを目的とする。
【課題を解決するための手段】
【０００７】
［１］本発明の家庭用永久磁石磁気治療器は、貼り付け部材により使用者の皮膚表面に貼り付けて用いる家庭用永久磁石磁気治療器であって、円盤状の永久磁石部と、前記永久磁石部の外側に形成され、金、白金、ロジウム又はパラジウムを主成分とする保護コーティング層とを備え、前記永久磁石部は、厚さが０．３ｍｍ〜０．９ｍｍのネオジム−鉄−ホウ素系合金焼結磁石からなることを特徴とする。
【０００８】
本発明の家庭用永久磁石磁気治療器によれば、厚さが０．３ｍｍ〜０．９ｍｍの永久磁石部を備えるため、永久磁石部が薄型となり、使用時に装着感を損なわないようにすることが可能となる。なお、本出願においては、永久磁石部がネオジム−鉄−ホウ素系合金焼結磁石からなるため、永久磁石部を上記のように薄型にしたとしても、十分な磁気治療効果を得ることができる。
また、本発明の家庭用永久磁石磁気治療器によれば、金、白金、ロジウム又はパラジウムを主成分とする保護コーティング層を備えるため、使用時において使用者の皮膚表面に直接接触するのは、上記した金属、すなわち人体に対する反応性が低い金属、を主成分とする保護コーティング層となり、使用者の皮膚等に異常を発生させる可能性を低くすることが可能となる。
その結果、本発明の家庭用永久磁石磁気治療器は、使用時に装着感を損なうことがなく、かつ、使用者の皮膚等に異常を発生させる可能性が低い家庭用永久磁石磁気治療器となる。
【０００９】
また、金、白金、ロジウム又はパラジウムは、安定性及び耐食性の高い金属であるため、上記のような構成とすることにより、外気、汗等から永久磁石部を十分に保護することが可能となる。
さらにまた、上記する金属は質感に優れる貴金属であることから、高級感のある家庭用永久磁石磁気治療器となる。
【００１０】
なお、家庭用永久磁石磁気治療器の厚さは、使用時の装着感を損なわないという観点からは０．８ｍｍ以下であることがより好ましい。また、当該厚さは、強度を確保するという観点からは０．４ｍｍ以上であることがより好ましく、０．６ｍｍ以上であることがさらに好ましい。
【００１１】
本発明の家庭用永久磁石磁気治療器においては、ネオジム−鉄−ホウ素系合金には、ネオジム、鉄及びホウ素のみからなる合金の他、ネオジム−鉄−ホウ素系合金にジスプロシウム、テルビウム、プラセオジム等その他の添加物を加えた合金をも含む。
【００１２】
［２］本発明の家庭用永久磁石磁気治療器においては、前記永久磁石部の角部には、面取り加工、丸め加工又はその両方が施されていることが好ましい。
【００１３】
このような構成とすることにより、使用時の装着感及び安全性を向上させることが可能となる。
【００１４】
［３］本発明の家庭用永久磁石磁気治療器においては、前記丸め加工は、バレル研磨によって行われることが好ましい。
【００１５】
このような構成とすることにより、高精度な丸め加工を簡易に施すことが可能となり、また、使用時の装着感及び安全性をさらに向上させることが可能となる。
【００１６】
［４］本発明の家庭用永久磁石磁気治療器においては、前記永久磁石部と前記保護コーティング層との間に形成され、ニッケル、パラジウム又はニッケル−パラジウム合金からなる下地めっき層をさらに備えることが好ましい。
【００１７】
このような構成とすることにより、より確実に永久磁石部を保護することが可能となる。
なお、下地めっき層の厚さは、強度を確保するという観点からは０．０５μｍ以上であることが好ましい。また、当該厚さは、剥がれにくさを確保するという観点からは３μｍ以下であることが好ましい。
【００１８】
［５］本発明の家庭用永久磁石磁気治療器においては、前記保護コーティング層の厚さは、０．１μｍ〜３μｍであることが好ましい。
【００１９】
このような構成とすることにより、強度が高く、剥がれにくい保護コーティング層となる。
なお、保護コーティング層の厚さは、強度を確保するという観点からは０．３μｍ以上であることがより好ましい。
【００２０】
［６］本発明の家庭用永久磁石磁気治療器においては、前記保護コーティング層は、ゲルマニウム、ラジウム又はトルマリンを含有することが好ましい。
【００２１】
このような構成とすることにより、磁気治療効果に加えて、ゲルマニウム、ラジウム又はトルマリンが有する効果（例えば、新陳代謝の活性化、血流促進、温熱効果等）を得ることができる。
【００２２】
［７］本発明の家庭用永久磁石磁気治療器においては、前記保護コーティング層は、ゲルマニウム微粒子、ラジウム微粒子又はトルマリン微粒子を、金、白金、ロジウム又はパラジウムを主成分とするめっきに含有させた複合めっきからなることが好ましい。
【００２３】
このような構成とすることにより、上記する微粒子を含有した保護コーティング層を簡易に形成することが可能となる。
【００２４】
［８］本発明の家庭用永久磁石磁気治療器においては、前記保護コーティング層は、金、白金、ロジウム又はパラジウムを主成分とし、ゲルマニウムを含有する合金からなる合金めっきからなることが好ましい。
【００２５】
このような構成とすることにより、ゲルマニウムを含有した保護コーティング層を簡易に形成することが可能となる。
【００２６】
［９］本発明の家庭用永久磁石磁気治療器においては、皮膚接触面側以外の面側に形成され、軟磁性金属材料からなる磁気シールド層をさらに備えることが好ましい。
【００２７】
ところで、一般的な家庭用永久磁石磁気治療器においては、家庭用永久磁石磁気治療器の磁気の影響が外部の物体等に及ぶことがある。特に、磁気を利用する記録媒体に対する影響は大きく、これらの記録媒体、ひいては記録媒体を使用する製品（例えば、キャッシュカード等）を使用不可能にしてしまう可能性があるという問題がある。
これに対して、本発明の家庭用永久磁石磁気治療器によれば、上記のような構成とすることにより、使用者の皮膚表面に接触する皮膚接触面側以外への磁気を遮蔽することが可能となる。
なお、磁気シールド層の厚みは、十分に磁気を遮蔽するという観点からは３μｍ以上であることが好ましく、５μｍ以上であることがより好ましい。また、当該厚みは、使用時の装着感を損なわないという観点及び製造コストの抑制という観点からは２００μｍ以下であることが好ましく、１００μｍ以下であることがより好ましい。
磁気シールド層を構成する材料としては、例えば、鉄、ニッケル、鉄−ケイ素系合金、鉄−ニッケル系合金及び鉄−コバルト系合金を好適に用いることができる。
【００２８】
［１０］本発明の家庭用永久磁石磁気治療器においては、前記磁気シールド層は、前記永久磁石部と前記保護コーティング層との間に形成されていることが好ましい。
【００２９】
このような構成とすることにより、保護コーティング層によって、外気、汗等から磁気シールド層を保護することが可能となる。
【００３０】
［１１］本発明の家庭用永久磁石磁気治療器においては、前記磁気シールド層は、前記保護コーティング層の外側に形成され、金、白金、ロジウム又はパラジウムを主成分とする第２保護コーティング層が、前記磁気シールド層の外側に形成されていることが好ましい。
【００３１】
このような構成とすることにより、第２保護コーティング層によって、外気、汗等から磁気シールド層を保護することが可能となる。
【００３２】
［１２］本発明の家庭用永久磁石磁気治療器においては、前記保護コーティング層の色と、前記第２保護コーティング層の色とが異なることが好ましい。
【００３３】
このような構成とすることにより、皮膚接触面側と、磁気シールド層が形成されている側とを簡単に見分けることが可能となる。
【００３４】
［１３］本発明の家庭用永久磁石磁気治療器においては、前記永久磁石部は、前記皮膚接触面側に凹部を有することが好ましい。
【００３５】
このような構成とすることにより、どの面が皮膚接触面であるのかを簡単に判別することが可能となる。
また、凹部の辺縁においては、単なる平面の場合と比較してより強い磁力が得られる。その結果、皮膚接触面側の凹部の辺縁において、より大きな磁気治療効果を得ることが可能な家庭用永久磁石磁気治療器となる。
【００３６】
［１４］本発明の家庭用永久磁石磁気治療器においては、前記永久磁石部は、前記皮膚接触面側から他方の面側に向かって貫通する貫通孔を有することが好ましい。
【００３７】
貫通孔の辺縁においても、単なる平面の場合と比較してより強い磁力が得られる。上記のような構成とすることにより、皮膚接触面側の貫通孔の辺縁において、より大きな磁気治療効果を得ることが可能な家庭用永久磁石磁気治療器となる。なお、他方の面とは、皮膚接触面に対する反対側の面である。
【００３８】
［１５］本発明の家庭用永久磁石磁気治療器においては、前記家庭用永久磁石磁気治療器の表面には、含侵による封孔処理が施されていることが好ましい。
【００３９】
このような構成とすることにより、保護コーティング層等を形成するときに生じることがある微細な孔やクラックを樹脂によって塞ぎ、より安全性が高く、また、耐食性が高い家庭用永久磁石磁気治療器とすることが可能となる。
【図面の簡単な説明】
【００４０】
【図１】実施形態１に係る家庭用永久磁石磁気治療器１００を実際に使用するときの態様を説明するために示す断面図である。
【図２】実施形態１に係る家庭用永久磁石磁気治療器１００を説明するために示す図である。
【図３】実施形態１に係る家庭用永久磁石磁気治療器１００の製造方法を説明するために示すフローチャートである。
【図４】実施形態２に係る家庭用永久磁石磁気治療器１０２を説明するために示す断面図である。
【図５】実施形態３に係る家庭用永久磁石磁気治療器１０４を説明するために示す断面図である。
【図６】実施形態４に係る家庭用永久磁石磁気治療器１０６を説明するために示す断面図である。
【図７】従来の家庭用永久磁石磁気治療器９００を説明するために示す断面図である。
【発明を実施するための形態】
【００４１】
以下、本発明の家庭用永久磁石磁気治療器について、図に示す実施の形態に基づいて説明する。
【００４２】
［実施形態１］
図１は、実施形態１に係る家庭用永久磁石磁気治療器１００を実際に使用するときの態様を説明するために示す断面図である。
図２は、実施形態１に係る家庭用永久磁石磁気治療器１００を説明するために示す図である。図２（ａ）は家庭用永久磁石磁気治療器１００を示す上面図であり、図２（ｂ）は、図２（ａ）のＡ−Ａ断面図である。
なお、図１及び図２は模式図であり、保護コーティング層２０及び下地めっき層３０の厚さを誇張して表示している。
【００４３】
実施形態１に係る家庭用永久磁石磁気治療器１００を使用するときには、図１に示すように、絆創膏２００により家庭用永久磁石磁気治療器１００を使用者の皮膚Ｈ表面に貼り付けて用いる。絆創膏２００は、図示による詳しい説明は省略するが、基材及び粘着層からなる。基材の材料としては、例えば、綿−ポリウレタン混紡材、ポリ塩化ビニル、紙系不織布等を好適に用いることができる。粘着材の材料としては、例えば、アクリル系粘着材、ゴム系粘着材、シリコーン系粘着材等を好適に用いることができる。
【００４４】
実施形態１に係る家庭用永久磁石磁気治療器１００は、図１及び図２に示すように、円盤状の永久磁石部１０と、保護コーティング層２０と、下地めっき層３０とを備える。なお、図２中に符号４０で示すのは皮膚接触面である。皮膚接触面４０は、使用時において使用者の皮膚と接触する面である。また、図２中に符号５０で示すのは他方の面である。他方の面５０は、皮膚接触面４０に対する反対側の面である。
【００４５】
永久磁石部１０は厚さｔが０．６ｍｍ、直径が６ｍｍのネオジム−鉄−ホウ素系合金焼結磁石からなる。また、永久磁石部１０の角部には丸め加工が施されており、当該丸め加工は、後述するようにバレル研磨によって行われたものである。なお、永久磁石部１０は、家庭用永久磁石磁気治療器１００を使用するときに、使用者の皮膚Ｈ表面における磁束密度が１８０ｍＴ程度となるように構成されている。
保護コーティング層２０は、下地めっき層３０の外側に形成され、金からなる。保護コーティング層２０は電解めっき法により形成され、厚さは１μｍである。なお、保護コーティング層を形成する方法は電解めっき法に限られず、例えば、無電解めっき法により形成してもよい。
下地めっき層３０は、永久磁石部１０と保護コーティング層２０との間に形成され、ニッケルからなる。下地めっき層３０は電解めっき法により形成され、厚さは０．５μｍである。なお、下地めっき層を形成する方法は電解めっき法に限られず、例えば、無電解めっき法により形成してもよい。
【００４６】
次に、実施形態１に係る家庭用永久磁石磁気治療器１００の製造方法を説明する。
図３は、実施形態１に係る家庭用永久磁石磁気治療器１００の製造方法を示すフローチャートである。
【００４７】
（１）加熱溶融工程Ｓ１
まず、永久磁石部１０の原料（ネオジム、鉄、ホウ素及びその他の添加物）を混合した後に、１２００℃〜１３００℃の温度で溶融させる。加熱には、例えば、高周波溶融炉を用いることができる。加熱溶融工程Ｓ１は、原料の酸化を防ぐために不活性ガス（例えば、アルゴンガス）雰囲気下又は真空下において行う。
【００４８】
（２）粉砕工程Ｓ２
次に、融解した原料を冷却し、固化させた後に粉砕して、粒径数μｍの粉末とする。粉砕には、ジェットミルやボールミル等の種々の粉砕機を用いることができる。いずれの粉砕機を用いる場合においても、原料の酸化を防ぐため、不活性ガス（例えば、窒素ガス）雰囲気下において粉砕する。
【００４９】
（３）成形工程Ｓ３
次に、粉末とした原料を、永久磁石部１０の形状に相当する金型に入れ、プレス成形を行う。このとき、着磁工程Ｓ７において着磁すべき方向に沿う磁場をかけ、そのままプレス成形を行うことで、磁石を構成する結晶成分の方向を揃えることができる。これにより、完成する永久磁石部１０を強力な永久磁石とすることができる。成形工程Ｓ３は、原料の酸化を防ぐために、不活性ガス（例えば、窒素ガス）雰囲気下において行うことが好ましい。
【００５０】
（４）焼結・熱処理工程Ｓ４
次に、成形した原料を炉に入れ、原料の融点以下の温度（およそ１１００℃〜１２００℃）で焼結を行う。その結果、粉末を押し固めた状態であった原料が一体化し、焼結した部材となる。
その後に、焼結よりも低い温度（おおよそ５００℃〜１０００℃）において熱処理を行い、焼結した部材の機械的特性を向上させる。
なお、焼結・熱処理工程Ｓ４は、原料の酸化を防ぐために真空下において行う。
【００５１】
（５）仕上げ加工工程Ｓ５
仕上げ加工工程Ｓ５は、焼結及び熱処理を施した部材の寸法を揃え、また、表面を平滑化するとともに丸め加工を行う工程である。部材の寸法は、例えば、ダイヤモンド砥石を備える研削機等を用いて揃えることができる。表面の平滑化及び丸め加工は、例えば、回転式、遠心式、揺動式等種々のバレル研磨機を用いて行うことができる。
【００５２】
（６）表面処理工程Ｓ６
次に、仕上げ加工を行った部材に、電解めっき法によりニッケルめっきを施し、下地めっき層３０を形成する。
さらに、下地めっき層３０を覆うように、電解めっき法により金めっきを施し、保護コーティング層２０を形成する。
【００５３】
（７）着磁工程Ｓ７
最後に、パルス式着磁機等によって磁場を発生させ、当該磁場中において着磁を行い、家庭用永久磁石磁気治療器１００を完成させる。発生させる磁場の強さは、例えば、３０ｋＯｅ程度である。
【００５４】
このような方法によって、家庭用永久磁石磁気治療器１００を製造することができる。
【００５５】
次に、実施形態１に係る家庭用永久磁石磁気治療器１００の効果を説明する。
【００５６】
実施形態１に係る家庭用永久磁石磁気治療器１００によれば、厚さｔが０．６ｍｍの永久磁石部１０を備えるため、永久磁石部１０が薄型となり、使用時に装着感を損なわないようにすることが可能となる。なお、実施形態１においては、永久磁石部１０がネオジム−鉄−ホウ素系合金焼結磁石からなるため、永久磁石部１０を上記のように薄型にしたとしても、十分な磁気治療効果を得ることができる。
また、実施形態１に係る家庭用永久磁石磁気治療器１００によれば、金からなる保護コーティング層を備えるため、使用時において使用者の皮膚Ｈ表面に直接接触するのは、金、すなわち人体に対する反応性が低い金属、を主成分とする保護コーティング層２０となり、使用者の皮膚等に異常を発生させる可能性を低くすることが可能となる。
その結果、実施形態１に係る家庭用永久磁石磁気治療器１００は、使用時に装着感を損なうことがなく、かつ、使用者の皮膚等に異常を発生させる可能性が低い家庭用永久磁石磁気治療器となる。
【００５７】
また、金が安定性及び耐食性の高い金属であるため、外気、汗等から永久磁石部１０を保護することが可能となる。
さらにまた、金が質感に優れる貴金属であることから、高級感のある家庭用永久磁石磁気治療器となる。
【００５８】
また、実施形態１に係る家庭用永久磁石磁気治療器１００によれば、永久磁石部１０の角部には丸め加工が施されているため、使用時の装着感及び安全性を向上させることが可能となる。
【００５９】
また、実施形態１に係る家庭用永久磁石磁気治療器１００によれば、丸め加工がバレル研磨によって行われるため、高精度な丸め加工を簡易に施すことが可能となり、また、使用時の装着感及び安全性をさらに向上させることが可能となる。
【００６０】
また、実施形態１に係る家庭用永久磁石磁気治療器１００によれば、永久磁石部１０と保護コーティング層２０との間に形成され、ニッケルからなる下地めっき層３０をさらに備えるため、より確実に永久磁石部１０を保護することが可能となる。
【００６１】
また、実施形態１に係る家庭用永久磁石磁気治療器１００によれば、保護コーティング層２０の厚さが１μｍであるため、強度が高く、剥がれにくい保護コーティング層となる。
【００６２】
［実施形態２］
図４は、実施形態２に係る家庭用永久磁石磁気治療器１０２を説明するために示す断面図である。なお、図４は模式図であり、保護コーティング層２２及び下地めっき層３２の厚さを誇張して表示している。
【００６３】
実施形態２に係る家庭用永久磁石磁気治療器１０２は、基本的には実施形態１に係る家庭用永久磁石磁気治療器１００と同様の構成を有するが、永久磁石部の構成が異なる。すなわち、実施形態２に係る家庭用永久磁石磁気治療器１０２においては、図４に示すように、永久磁石部１２は、使用者の皮膚Ｈ表面に接触する皮膚接触面４２側に凹部１４を有する。なお、本発明の家庭用永久磁石磁気治療器においては、強度を確保するという観点から、凹部の直径が永久磁石部の直径の半分以下であることが好ましい。同様の観点から、凹部の深さが永久磁石部の厚さの半分以下であることが好ましい。
【００６４】
実施形態２に係る家庭用永久磁石磁気治療器１０２は、実施形態１に係る家庭用永久磁石磁気治療器１００の製造方法における成形工程Ｓ３に代えて、粉末とした原料を永久磁石部１２の形状に相当する金型に入れ、プレス成形を行う成形工程Ｓ８（図示せず。）を行うことによって製造することができる。
【００６５】
上記したように、実施形態２に係る家庭用永久磁石磁気治療器１０２は、永久磁石部の構成が実施形態１に係る家庭用永久磁石磁気治療器１００とは異なるが、実施形態１に係る家庭用永久磁石磁気治療器１００の場合と同様に、厚さｔが０．６ｍｍのネオジム−鉄−ホウ素系合金焼結磁石からなる永久磁石部１２と、金からなる保護コーティング層２２とを備えるため、使用時に装着感を損なうことがなく、かつ、使用者の皮膚等に異常を発生させる可能性が低い家庭用永久磁石磁気治療器となる。
【００６６】
また、実施形態２に係る家庭用永久磁石磁気治療器１０２によれば、永久磁石部１２は、皮膚接触面４２側に凹部１４を有するため、どの面が皮膚接触面４２であるのかを簡単に判別することが可能となる。
また、凹部１４の辺縁においては、単なる平面の場合と比較してより強い磁力が得られるため、皮膚接触面４２側の凹部１４の辺縁において、より大きな磁気治療効果を得ることが可能な家庭用永久磁石磁気治療器となる。
【００６７】
なお、実施形態２に係る家庭用永久磁石磁気治療器１０２は、永久磁石部の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【００６８】
［実施形態３］
図５は、実施形態３に係る家庭用永久磁石磁気治療器１０４を説明するために示す断面図である。なお、図５は模式図であり、保護コーティング層２４、下地めっき層３４及び磁気シールド層６０の厚さを誇張して表示している。
【００６９】
実施形態３に係る家庭用永久磁石磁気治療器１０４は、基本的には実施形態２に係る家庭用永久磁石磁気治療器１０２と同様の構成を有するが、磁気シールド層をさらに備える点が異なる。すなわち、実施形態３に係る家庭用永久磁石磁気治療器１０４においては、図５に示すように、皮膚接触面４４側以外の面側に形成され、軟磁性金属材料からなる磁気シールド層６０をさらに備える。磁気シールド層６０は鉄−ニッケル系合金であるパーマロイからなり、電解めっき法により形成され、厚さは２０μｍである。なお、磁気シールド層を形成する方法は電解めっき法に限られず、例えば、無電解めっき法により形成してもよい。
【００７０】
実施形態３に係る家庭用永久磁石磁気治療器１０４は、実施形態２に係る家庭用永久磁石磁気治療器１０２の製造方法における表面処理工程Ｓ６に代えて、表面処理工程Ｓ９（図示せず。）を行うことによって製造することができる。表面処理工程Ｓ９を説明すると、以下のようになる。まず、表面仕上げ加工を行った部材の皮膚接触面４４側に、パーマロイめっきに対するマスクをする。次に、電解めっき法によって、マスク以外の部分にパーマロイめっきを施し、磁気シールド層６０を形成する。次に、マスクを除去する。次に、電解めっき法によって、部材及び磁気シールド層６０を覆うようにニッケルめっきを施し、下地めっき層３４を形成する。最後に、下地めっき層３４を覆うように電解めっき法によって金めっきを施し、保護コーティング層２４を形成する。以上のように、表面処理工程Ｓ９を行うことができる。
【００７１】
上記したように、実施形態３に係る家庭用永久磁石磁気治療器１０４は、磁気シールド層をさらに備える点が実施形態２に係る家庭用永久磁石磁気治療器１０２とは異なるが、実施形態２に係る家庭用永久磁石磁気治療器１０２の場合と同様に、厚さｔが０．６ｍｍのネオジム−鉄−ホウ素系合金焼結磁石からなる永久磁石部１２と、金からなる保護コーティング層２４とを備えるため、使用時に装着感を損なうことがなく、かつ、使用者の皮膚等に異常を発生させる可能性が低い家庭用永久磁石磁気治療器となる。
【００７２】
また、実施形態３に係る家庭用永久磁石磁気治療器１０４によれば、皮膚接触面４４側以外の面側に形成され、軟磁性金属材料からなる磁気シールド層６０をさらに備えるため、使用者の皮膚Ｈ表面に接触する皮膚接触面４４側以外への磁気を遮蔽することが可能となる。
【００７３】
また、実施形態３に係る家庭用永久磁石磁気治療器１０４によれば、磁気シールド層６０が永久磁石部１２と保護コーティング層２４との間に形成されているため、保護コーティング層２４によって、外気、汗等から磁気シールド層６０を保護することが可能となる。
【００７４】
なお、実施形態３に係る家庭用永久磁石磁気治療器１０４は、磁気シールド層をさらに備えること以外の点においては、実施形態２に係る家庭用永久磁石磁気治療器１０２と同様の構成を有するため、実施形態２に係る家庭用永久磁石磁気治療器１０２が有する効果のうち該当する効果をそのまま有する。
【００７５】
［実施形態４］
図６は、実施形態４に係る家庭用永久磁石磁気治療器１０６を説明するために示す断面図である。なお、図６は模式図であり、保護コーティング層２０、下地めっき層３０、磁気シールド層６２及び第２保護コーティング層７０の厚さを誇張して表示している。
【００７６】
実施形態４に係る家庭用永久磁石磁気治療器１０６は、基本的には実施形態１に係る家庭用永久磁石磁気治療器１００と同様の構成を有するが、磁気シールド層及び第２保護コーティング層を備える点が異なる。すなわち、実施形態４に係る家庭用永久磁石磁気治療器１０６においては、図６に示すように、磁気シールド層６２が保護コーティング層２０の外側に形成され、白金からなる第２保護コーティング層７０が磁気シールド層６２の外側に形成されている。
磁気シールド層６２は鉄−ニッケル系合金であるパーマロイからなり、電解めっき法により形成され、厚さは２０μｍである。なお、磁気シールド層を形成する方法は電解めっき法に限られず、例えば、無電解めっき法により形成してもよい。
第２保護コーティング層７０は電解めっき法により形成され、その厚さは１μｍである。なお、第２保護コーティング層を形成する方法は電解めっき法に限られず、例えば、無電解めっき法により形成してもよい。
なお、第２保護コーティング層７０は白金からなるため、金からなる保護コーティング層２０とは色が異なる。
【００７７】
実施形態４に係る家庭用永久磁石磁気治療器１０６は、実施形態１に係る家庭用永久磁石磁気治療器１００の製造方法における表面処理工程Ｓ６に代えて、表面処理工程Ｓ１０（図示せず。）を行うことによって製造することができる。表面処理工程Ｓ１０を説明すると、以下のようになる。まず、仕上げ加工を行った部材に、電解めっき法によりニッケルめっきを施し、下地めっき層３０を形成する。次に、下地めっき層３０を覆うように、電解めっき法により金めっきを施し、保護コーティング層２０を形成する。次に、皮膚接触面４４側にパーマロイめっき及び白金めっきに対するマスクをする。次に、電解めっき法によって、マスク以外の部分にパーマロイめっきを施して磁気シールド層６２を形成する。次に、電解めっき法によって、磁気シールド層６２を覆うように白金めっきを施して第２保護コーティング層７０を形成する。最後に、マスクを除去する。以上のように、表面処理工程Ｓ１０を行うことができる。
【００７８】
上記したように、実施形態４に係る家庭用永久磁石磁気治療器１０６は、磁気シールド層及び第２保護コーティング層を備える点が実施形態１に係る家庭用永久磁石磁気治療器１００とは異なるが、実施形態１に係る家庭用永久磁石磁気治療器１００の場合と同様に、厚さｔが０．６ｍｍのネオジム−鉄−ホウ素系合金焼結磁石からなる永久磁石部１０と、金からなる保護コーティング層２０とを備えるため、使用時に装着感を損なうことがなく、かつ、使用者の皮膚等に異常を発生させる可能性が低い家庭用永久磁石磁気治療器となる。
【００７９】
また、実施形態４に係る家庭用永久磁石磁気治療器１０６によれば、皮膚接触面４６側以外の面側に形成され、軟磁性金属材料からなる磁気シールド層６２をさらに備えるため、使用者の皮膚Ｈ表面に接触する皮膚接触面４６側以外への磁気を遮蔽することが可能となる。
【００８０】
また、実施形態４に係る家庭用永久磁石磁気治療器１０６によれば、磁気シールド層６２が保護コーティング層２０の外側に形成されているが、白金からなる第２保護コーティング層７０が、磁気シールド層６２の外側に形成されているため、第２保護コーティング層７０によって、外気、汗等から磁気シールド層６２を保護することが可能となる。
【００８１】
また、実施形態４に係る家庭用永久磁石磁気治療器１０６によれば、保護コーティング層２０の色と、第２保護コーティング層７０の色とが異なるため、皮膚接触面４６側と、磁気シールド層６２が形成されている側とを簡単に見分けることが可能となる。
【００８２】
なお、実施形態４に係る家庭用永久磁石磁気治療器１０６は、磁気シールド層及び第２保護コーティング層を備えること以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【００８３】
以上、本発明を上記の実施形態に基づいて説明したが、本発明は上記の実施形態に限定されるものではない。その要旨を逸脱しない範囲において種々の様態において実施することが可能であり、例えば、次のような変形も可能である。
【００８４】
（１）上記各実施形態においては、永久磁石部の厚さｔが０．６ｍｍであるが、本発明はこれに限定されるものではない。厚さｔは、０．３ｍｍ〜０．９ｍｍの範囲内であればよい。
【００８５】
（２）上記各実施形態においては、保護コーティング層の厚さが１μｍであるが、本発明はこれに限定されるものではない。当該厚さは、０．１μｍ〜３μｍの範囲内であればよい。
【００８６】
（３）上記各実施形態においては、下地めっき層の厚さが０．５μｍであるが、本発明はこれに限定されるものではない。当該厚さは、０．０５μｍ〜３μｍの範囲内であればよい。
【００８７】
（４）上記各実施形態においては、保護コーティング層が金からなるものであるが、本発明はこれに限定されるものではない。例えば、保護コーティング層が白金、ロジウム又はパラジウムからなるものであってもよい。また、金、白金、ロジウム又はパラジウムのうちいずれかを主成分とする合金又は混合物からなるものであってもよい。
【００８８】
（５）上記各実施形態においては、保護コーティング層が金のみからなるものであるが、本発明はこれに限定されるものではない。本発明の家庭用永久磁石磁気治療器においては、保護コーティング層がゲルマニウム、ラジウム又はトルマリンを含有するものであってもよい。このような構成とすることにより、磁気治療効果に加えて、ゲルマニウム、ラジウム又はトルマリンが有する効果（例えば、新陳代謝の活性化、血流促進、温熱効果等）を得ることができる。
【００８９】
（６）ゲルマニウム、ラジウム又はトルマリンを微粒子として含有させる場合には、ゲルマニウム微粒子、ラジウム微粒子又はトルマリン微粒子を、金、白金、ロジウム又はパラジウムを主成分とするめっきに含有させた複合めっきにより保護コーティング層を構成することができる。このような構成とすることにより、上記する微粒子を含有した保護コーティング層を簡易に形成することが可能となる。なお、複合めっきとは、微粒子をめっき中に共析させたものをいい、共析めっきともいう。
【００９０】
（７）また、ゲルマニウムを合金として含有させる場合には、金、白金、ロジウム又はパラジウムを主成分とし、ゲルマニウムを含有する合金からなる合金めっきにより保護コーティング層を構成することができる。このような構成とすることにより、ゲルマニウムを含有した保護コーティング層を簡易に形成することが可能となる。
【００９１】
（８）上記各実施形態においては、下地めっき層がニッケルからなるものであるが、本発明はこれに限定されるものではない。例えば、下地めっき層がパラジウム又はニッケル−パラジウム合金からなるものであってもよい。
【００９２】
（９）上記実施形態３及び４においては、磁気シールド層がパーマロイからなるものであるが、本発明はこれに限定されるものではない。例えば、磁気シールド層が鉄、ニッケル、鉄−ケイ素系合金、鉄−コバルト系合金又はパーマロイ以外の鉄−ニッケル系合金等からなるものであってもよい。要するに、薄膜を形成可能な軟磁性金属材料であればよい。
【００９３】
（１０）上記実施形態４においては、第２保護コーティング層７０が白金からなるものであるが、本発明はこれに限定されるものではない。例えば、第２保護コーティング層が金、ロジウム又はパラジウムからなるものであってもよい。また、金、白金、ロジウム又はパラジウムのうちいずれかを主成分とする合金又は混合物からなるものであってもよい。
【００９４】
（１１）上記各実施形態においては、家庭用永久磁石磁気治療器の表面には、含侵による封孔処理が施されていてもよい。このような構成とすることにより、保護コーティング層等を形成するときに生じることがある微細な孔やクラックを樹脂によって塞ぎ、より安全性が高く、また、耐食性が高い家庭用永久磁石磁気治療器とすることが可能となる。封孔処理には、低粘度の樹脂を用いることが好ましく、この条件を満たすアクリル樹脂、エポキシ樹脂、フェノール樹脂等種々の樹脂を用いることができる。
【００９５】
（１２）上記各実施形態における永久磁石部や凹部の形状及び寸法は一例であり、本発明はこれに限定されるものではない。例えば、永久磁石部がさらに凹部を有していてもよい。
【００９６】
（１３）上記各実施形態において説明した家庭用永久磁石磁気治療器の製造方法は一例であり、本発明の家庭用永久磁石磁気治療器は、これらの方法で製造された家庭用永久磁石磁気治療器に限定されるものではない。
【００９７】
（１４）上記各実施形態においては、家庭用永久磁石磁気治療器は絆創膏２００によって使用者の皮膚表面に貼り付けることとしたが、本発明はこれに限定されるものではない。パッチ、シール等、種々の貼り付け部材によって使用者の皮膚表面に貼り付けることもできる。
【００９８】
（１５）上記各実施形態においては、永久磁石部に丸め加工が施されているが、本発明はこれに限定されるものではない。例えば、面取り加工のみ又は面取り加工と丸め加工との両方が施されていてもよい。
【００９９】
（１６）上記実施形態２及び３においては、永久磁石部１２が凹部１４を有するが、本発明はこれに限定されるものではない。例えば、永久磁石部が皮膚接触面側から他方の面側に向かって貫通する貫通孔を有してもよい。凹部の辺縁の場合と同様に、貫通孔の辺縁においても単なる平面の場合と比較してより強い磁力が得られるため、このような構成とすることにより、皮膚接触面側の貫通孔の辺縁において、より大きな磁気治療効果を得ることが可能な家庭用永久磁石磁気治療器となる。なお、貫通孔の数は１つでもよいし、２つ以上でもよい。
【符号の説明】
【０１００】
１０，１２…永久磁石部、１４…凹部、２０，２２，２４…保護コーティング層、３０，３２，３４…下地めっき層、４０，４２，４４，４６…皮膚接触面、５０，５２，５４，５６…他方の面、６０，６２…磁気シールド層、７０…第２保護コーティング層、１００，１０２，１０４，１０６，９００…家庭用永久磁石磁気治療器、２００，９１０…絆創膏、９１２…絆創膏の基材、９１４…上部剥離紙、Ｈ…使用者の皮膚、ｔ…永久磁石部の厚さ
【図１】
2011004786.tif 000003
【図２】
2011004786.tif 000004
【図３】
2011004786.tif 000005
【図４】
2011004786.tif 000006
【図５】
2011004786.tif 000007
【図６】
2011004786.tif 000008
【図７】
2011004786.tif 000009